(57)【特許請求の範囲】
【請求項１】
式（１）で示される有機アルミニウム化合物と式（２）で示される有機アルミニウム化合物を含む組成物と遷移金属錯体とを含む芳香族ビニル化合物系重合体の製造用重合触媒であって、式（２）で示される有機アルミニウム化合物が、全有機アルミニウム化合物中０．０８モル％以下である有機アルミニウム組成物であり、前記遷移金属錯体が、式（４）で示される遷移金属錯体を含む、芳香族ビニル化合物系重合体の製造用重合触媒。
0006485903.tif 000014
0006485903.tif 000015
ここで各Ｒ１は、それぞれ独立に、炭素数１〜２０の脂肪族炭化水素基、炭素数７〜２０のアリールアルキル基を示し、式（１）の三つのＲ１のうち少なくとも一つは、ベータ位に水素を有する炭素数２〜２０の脂肪族炭化水素基、炭素数８〜２０のアリールアルキル基を示す。
ＭＸａＹｂ        （４）
ここでＭはスカンジウムを示し、Ｘはハロゲン原子、炭素数１〜２０の炭化水素基、炭素数１〜２０のアルコキシ基、炭素数６〜２０のアリールオキシ基、炭素数１〜２０のアミノ基、炭素数１〜２０のシリル基、炭素数１〜２０のホスフィド基、炭素数１〜２０のスルフィド基、炭素数１〜２０のアシル基、アリル基、トリアゼニル基、シクロプロペニル基、アミジネート基、以下の式（ｉ）〜（ｖ）のいずれかで表されるη５結合性環状配位子のいずれかを示し、Ｙはルイス塩基を示す。ａは３を示し、ｂは０、１、２または３を示す。
0006485903.tif 000016
ここでＲ１〜Ｒ４５は、水素原子、ハロゲン原子、炭素数１〜２０の脂肪族炭化水素基、炭素数６〜２０の芳香族炭化水素基、炭素数１〜２０のアルコキシ基、炭素数６〜２０のアリーロキシ基、炭素数１〜２０のチオアルコキシ基、炭素数６〜２０のチオアリーロキシ基、アミノ基、アシロキシ基又はアルキルシリル基を示し、Ｒ１〜Ｒ３３は互いに同一でも異なっていてもよく、ｃ、ｄ、ｅ及びｆは１以上の整数を示す。
【請求項２】
式（１）で示される有機アルミニウム化合物と式（２）で示される有機アルミニウム化合物を含む組成物に対して、式(３)で示される化合物を、式(２)で示される有機アルミニウム化合物に対してモル比で０．５倍以上１０倍以下添加することにより得られる有機アルミニウム組成物を含む、請求項１に記載の芳香族ビニル化合物系重合体の製造用重合触媒。
0006485903.tif 000017
ここでＲ７とＲ８は、炭素数１〜２０の脂肪族炭化水素基、炭素数６〜２０のアリール基、炭素数７〜２０のアリールアルキル基あるいはＲ９３Ｓｉ基で示されるシリル基で、Ｒ７とＲ８の少なくとも一方はＲ９３Ｓｉ基で示されるシリル基であり、Ｒ９は、炭素数１〜２０の脂肪族炭化水素基、炭素数７〜２０のアリールアルキル基のいずれかである。
【請求項３】
式（１）で示される有機アルミニウム化合物と式（２）で示される有機アルミニウム化合物を含む組成物に対して、式(３)で示される化合物を、式(２)で示される有機アルミニウム化合物に対してモル比で１．０倍以上１０倍以下添加することにより得られる有機アルミニウム組成物を含む、請求項１に記載の芳香族ビニル化合物系重合体の製造用重合触媒。
0006485903.tif 000018
ここでＲ７とＲ８は、炭素数１〜２０の脂肪族炭化水素基、炭素数６〜２０のアリール基、炭素数７〜２０のアリールアルキル基あるいはＲ９３Ｓｉ基で示されるシリル基で、Ｒ７とＲ８の少なくとも一方はＲ９３Ｓｉ基で示されるシリル基であり、Ｒ９は、炭素数１〜２０の脂肪族炭化水素基、炭素数７〜２０のアリールアルキル基のいずれかである。
【請求項４】
遷移金属錯体が、ハーフメタロセン錯体と、非配位性アニオンとカチオンからなるイオン性化合物の反応生成物である請求項１〜３のいずれかに記載の芳香族ビニル化合物系重合体の製造用重合触媒。
【請求項５】
請求項１〜４のいずれかに記載の芳香族ビニル化合物系重合体の製造用重合触媒により芳香族ビニル化合物を含むモノマーを重合する芳香族ビニル化合物系重合体の製造方法。
【請求項６】
芳香族ビニル化合物を単独重合する請求項５に記載の芳香族ビニル化合物系重合体の製造方法。
【請求項７】
前記モノマーがさらにオレフィン系モノマーを含む請求項５に記載の芳香族ビニル化合物系重合体の製造方法。
【請求項８】
オレフィンモノマーが、モノオレフィン誘導体又はジエン誘導体である請求項７に記載の芳香族ビニル化合物系重合体の製造方法。
【発明の詳細な説明】
【技術分野】
【０００１】
本発明は、有機アルミニウム組成物、重合触媒及び芳香族ビニル化合物系重合体の製造方法に関する。
【背景技術】
【０００２】
近年、オレフィン系重合体やスチレン系重合体は成形材料等として重要であり、当該重合体やその製造方法に関して多くの技術開発が行われてきた。例えば、製造方法に関しては、チーグラーナッタ触媒等の不均一系触媒や金属錯体を利用する均一系触媒について技術開発が行われ、その成果が報告されてきた。特に、均一系触媒は、生成物の均質性が高いという特性や、金属錯体の中心金属や配位子等を変えることでその反応性が変わるという特性が見出され、現在も開発が続けられている。
【０００３】
均一系触媒としては、例えばメタロセン錯体が挙げられ、これまでに、シクロペンタジエニル基やインデニル基等の環状配位子を２つ有する金属錯体、環状配位子を結合する架橋基を含む金属錯体（架橋型メタロセン錯体）、環状配位子を１つ有する金属錯体（ハーフメタロセン錯体）等が報告されている（以下、メタロセン錯体あるいはハーフメタロセン錯体を利用する触媒をメタロセン触媒と省略することがある）。
メタロセン触媒においては、シクロペンタジエニル配位子の選択や置換基の導入等により、重合時におけるモノマーの中心金属に対する配位方向を制御することができ、当該触媒を用いることで特定の立体規則性（アイソタクチック性やシンジオタクチック性等）を有する重合体を製造することができる。
また、メタロセン錯体中の中心金属に関しては、従来はチタン、ジルコニウム、ハフニウム等の４族遷移金属がよく用いられていたが、近年、スカンジウム、イットリウム、ランタン等の３族遷移金属やランタノイド金属を用いるメタロセン錯体を用いた重合反応が報告されている。
例えば、特許文献１は、スカンジウム、イットリウム、ランタン又はランタニド金属を利用する有機金属錯体や、当該錯体を用いて極性若しくは非極性オレフィン性不飽和モノマー又はラクトンを（共）重合させて（共）重合体を製造する方法を開示する。
【０００４】
ところで、シンジオタクチックポリスチレンなど、シンジオタクチック構造を有する芳香族ビニル化合物の重合体（以下、「シンジオタクチックポリマー」ということがある。）は、機械的強度、耐熱性、外観、耐溶剤性等に優れるという特徴があり、種々の用途において使用されている。
シンジオタクチックポリマーを製造する際の触媒に関しても、４族遷移金属以外の金属を利用するメタロセン触媒についての報告があり、例えば、特許文献２は、第３族金属原子またはランタノイド金属原子を含む有機金属錯体を含む重合触媒組成物およびそれを用いて得られるシンジオタクチシティーが高い重合体を開示する。
【０００５】
このように、各種のメタロセン触媒や当該触媒を用いて得られたシンジオタクチックポリマーが報告されているが、以下に説明するようにさらなる技術開発が必要な状況にある。
例えば、特許文献１の課題として、種々のモノマーを配位重合して均質で高純度の生成物を工業的規模で得ることができる安定な金属錯体を見出すことが挙げられているが、特許文献１には工業的規模で行う際の特有の問題について記載がなく、また実施例で開示する態様は実験室規模で実施したものである。ここで挙げられた実施例は極めて活性が低く，工業的規模で重合体を得るには特許文献１に記載の技術は十分ではない。
また、一般に、工業的規模でシンジオタクチックポリマーを製造する際には高い生産性が求められるが、触媒の重合活性改善による効果はこれに留まらず、使用触媒量が低減できるためコストダウンが可能となるとと共に、環境への負荷を低減でき、かつこれを用いて生産されるポリマー中の触媒残渣をも低減でき、品質の向上にも繋がる。
【０００６】
メタロセン触媒は、一般に遷移金属化合物錯体と有機アルミニウムの組合せからなり、たとえば、主触媒のメタロセン錯体と助触媒のメチルアルミノキサンの組合せや、メタロセン錯体と活性化剤（イオン性化合物、ボレート化合物）の反応生成物に有機アルミニウム化合物を併用する触媒系が知られている。
有機アルミニウム化合物を用いる場合、アルミニウム原子のベータ位に水素を有する炭化水素基をもつ有機アルミニウム化合物（以下、「ベータ水素を有する有機アルミニウム化合物」ともいう。）は、ベータ位の水素が脱離することにより生じるアルミニウム−水素結合を含む有機アルミニウム化合物と、同時に生成する炭素−炭素二重結合を含むアルケンとの平衡があるため、アルミニウム−水素結合を含む有機アルミニウム化合物が不純物として存在し、この化合物は次のように、メタロセン触媒系で失活種を形成して重合活性を低下させる。
【０００７】
ベータ水素を有する有機アルミニウム化合物は、アルミニウム原子のベータ位にある水素が脱離して、たとえば、トリイソブチルアルミニウムであれば、ジイソブチルアルミニウムヒドリドとイソブテンが生成する。ジイソブチルアルミニウムヒドリドのアルミニウム‐水素結合は、遷移金属錯体との反応で金属‐水素結合をつくりやすい。金属−ヒドリド結合をもつハーフメタロセン錯体は、多核のクラスター構造を形成する。
多核のクラスター構造は、単核錯体と比べてモノマーの挿入速度が遅くなるため、重合活性が低い、もしくは重合活性を示さない。
したがって、ベータ水素を有する有機アルミニウム（Ｒ１３Ａｌ）（以下、単に「有機アルミニウム」または「トリアルキルアルミニウム」ということがある。）中に、微量に存在するジアルキルアルミニウムヒドリド（Ｒ１2ＡｌＨ）の含量をできるだけ少なくすることが好ましい。
【先行技術文献】
【特許文献】
【０００８】
【特許文献１】特開２０００−１７８２９３号公報
【発明の概要】
【発明が解決しようとする課題】
【０００９】
本発明は上記事情に鑑みてなされたもので、メタロセン錯体と有機アルミニウムを含む重合触媒による重合において、重合活性の高い重合触媒を得ることができる有機アルミニウム組成物、該組成物を用いた重合触媒ならびに該重合触媒を用いた芳香族ビニル化合物系重合体の製造方法を提供することを目的とするものである。
【課題を解決するための手段】
【００１０】
本発明者らは鋭意研究を重ねた結果、メタロセン錯体と活性化剤（イオン性化合物、ボレート化合物）の反応生成物に有機アルミニウム化合物（トリアルキルアルミニウム）を添加するメタロセン触媒系において、そこで用いる有機アルミニウム化合物にシリルアセチレン誘導体（トリアルキルシリル基やトリアリールアルキルシリル基などのシリル基をもつ二置換アセチレン）を少量添加することで重合活性が著しく向上することを見出し、本発明を完成した。
【００１１】
すなわち本発明は、下記に記載の発明を提供するものである。
１．式（１）で示される有機アルミニウム化合物と式（２）で示される有機アルミニウム化合物と遷移金属錯体とを含む芳香族ビニル化合物系重合体の製造用重合触媒であって、式（２）で示される有機アルミニウム化合物が、式（１）で示される有機アルミニウム化合物に対し０．０８モル％以下である有機アルミニウム組成物であり、前記遷移金属錯体が、式（４）で示される遷移金属錯体を含む、芳香族ビニル化合物系重合体の製造用重合触媒。
0006485903.tif 000002
0006485903.tif 000003
ここで各Ｒ１は、それぞれ独立に、炭素数１〜２０の脂肪族炭化水素基、炭素数７〜２０のアリールアルキル基を示し、式（１）の三つのＲ１のうち少なくとも一つは、ベータ位に水素を有する炭素数２〜２０の脂肪族炭化水素基、炭素数８〜２０のアリールアルキル基を示す。
ＭＸａＹｂ        （４）
ここでＭはスカンジウムを示し、Ｘはハロゲン原子、炭素数１〜２０の炭化水素基、炭素数１〜２０のアルコキシ基、炭素数６〜２０のアリールオキシ基、炭素数１〜２０のアミノ基、炭素数１〜２０のシリル基、炭素数１〜２０のホスフィド基、炭素数１〜２０のスルフィド基、炭素数１〜２０のアシル基、アリル基、トリアゼニル基、シクロプロペニル基、アミジネート基、以下の式（ｉ）〜（ｖ）のいずれかで表されるη５結合性環状配位子のいずれかを示し、Ｙはルイス塩基を示す。ａは３を示し、ｂは０、１、２または３を示す。
0006485903.tif 000004
ここでＲ１〜Ｒ４５は、水素原子、ハロゲン原子、炭素数１〜２０の脂肪族炭化水素基、炭素数６〜２０の芳香族炭化水素基、炭素数１〜２０のアルコキシ基、炭素数６〜２０のアリーロキシ基、炭素数１〜２０のチオアルコキシ基、炭素数６〜２０のチオアリーロキシ基、アミノ基、アシロキシ基又はアルキルシリル基を示し、Ｒ１〜Ｒ３３は互いに同一でも異なっていてもよく、ｃ、ｄ、ｅ及びｆは１以上の整数を示す。
２．式（１）で示される有機アルミニウム化合物と式（２）で示される有機アルミニウム化合物を含む組成物に対して、式(３)で示される化合物を、式(２)で示される有機アルミニウム化合物に対してモル比で０．５倍以上１０倍以下添加することにより得られる有機アルミニウム組成物を含む、上記１に記載の芳香族ビニル化合物系重合体の製造用重合触媒。
0006485903.tif 000005
ここでＲ７とＲ８は、炭素数１〜２０の脂肪族炭化水素基、炭素数６〜２０のアリール基、炭素数７〜２０のアリールアルキル基あるいはＲ９３Ｓｉ基で示されるシリル基で、Ｒ７とＲ８の少なくとも一方はＲ９３Ｓｉ基で示されるシリル基であり、Ｒ９は、炭素数１〜２０の脂肪族炭化水素基、炭素数７〜２０のアリールアルキル基のいずれかである。
３．式（１）で示される有機アルミニウム化合物と式（２）で示される有機アルミニウム化合物を含む組成物に対して、式(３)で示される化合物を、式(２)で示される有機アルミニウム化合物に対してモル比で１．０倍以上１０倍以下添加することにより得られる有機アルミニウム組成物を含む、上記１に記載の芳香族ビニル化合物系重合体の製造用重合触媒。
0006485903.tif 000006
ここでＲ７とＲ８は、炭素数１〜２０の脂肪族炭化水素基、炭素数６〜２０のアリール基、炭素数７〜２０のアリールアルキル基あるいはＲ９３Ｓｉ基で示されるシリル基で、Ｒ７とＲ８の少なくとも一方はＲ９３Ｓｉ基で示されるシリル基であり、Ｒ９は、炭素数１〜２０の脂肪族炭化水素基、炭素数７〜２０のアリールアルキル基のいずれかである。
４．遷移金属錯体が、ハーフメタロセン錯体とイオン性化合物の反応生成物である上記１〜３のいずれかに記載の芳香族ビニル化合物系重合体の製造用重合触媒。
５．上記１〜４のいずれかに記載の芳香族ビニル化合物系重合体の製造用重合触媒により芳香族ビニル化合物を含むモノマーを重合する芳香族ビニル化合物系重合体の製造方法。
６．芳香族ビニル化合物を単独重合する上記５に記載の芳香族ビニル化合物系重合体の製造方法。
７．前記モノマーがさらにオレフィン系モノマーを含む上記５に記載の芳香族ビニル化合物系重合体の製造方法。
８．オレフィンモノマーが、モノオレフィン誘導体又はジエン誘導体である上記７に記載の芳香族ビニル化合物系重合体の製造方法。
【発明の効果】
【００１２】
本発明によれば、重合活性の高い重合触媒を得ることができる有機アルミニウム組成物として、ジアルキルアルミニウムヒドリドを微量含むトリアルキルアルミニウムにシリルアセチレン誘導体を少量添加した組成物を用いることにより、重合活性の高いメタロセン触媒が得られ、これを用いた芳香族ビニル化合物系重合体の製造方法が提供される。
なお、シリルアセチレン誘導体は、Ｒ１３Ａｌとは反応せず、Ｒ１2ＡｌＨとのみ反応する添加剤であり、シリルアセチレン誘導体そのもの及びＲ１2ＡｌＨとの反応生成物は、重合阻害剤（失活剤）とはならない。
【発明を実施するための形態】
【００１３】
本発明は、メタロセン錯体と有機アルミニウムを含む重合触媒による重合において、重合活性の高い重合触媒を得ることができる有機アルミニウム組成物、該組成物を用いた重合触媒ならびに該重合触媒を用いた芳香族ビニル化合物系重合体の製造方法に関するものであり、以下、当該の有機アルミニウム組成物、重合触媒および芳香族ビニル化合物系重合体の製造方法について詳述する。
【００１４】
＜有機アルミニウム組成物＞
本発明の有機アルミニウム組成物は、式（１）で示される有機アルミニウム化合物（トリアルキルアルミニウム）と式（２）で示される有機アルミニウム化合物（ジアルキルアルミニウムヒドリド）を含む組成物であって、式（２）で示される有機アルミニウム化合物が、全有機アルミニウム化合物中０．０８モル％以下である有機アルミニウム組成物である。
0006485903.tif 000007
ここで各Ｒ１は、それぞれ独立に、炭素数１〜２０の脂肪族炭化水素基、炭素数７〜２０のアリールアルキル基を示し、式（１）の三つのＲ１のうち少なくとも一つは、ベータ位に水素を有する炭素数２〜２０の脂肪族炭化水素基、炭素数８〜２０のアリールアルキル基を示す。
【００１５】
前記した如く、ベータ水素を有する有機アルミニウム化合物（トリアルキルアルミニウム）は、ベータ位の水素が脱離することにより生じるアルミニウム−水素結合を含む有機アルミニウム化合物と、同時に生成する炭素−炭素二重結合を含むアルケンとの平衡があるため、該有機アルミニウム化合物には、アルミニウム−水素結合を含む有機アルミニウム化合物が不純物として存在して式（２）のジアルキルアルミニウムヒドリドが通常０．１〜２モル％程度含有される。
本発明では、そのように式（２）のジアルキルアルミニウムヒドリドを含む有機アルミニウム化合物（トリアルキルアルミニウム）に、後述するシリルアセチレン誘導体（トリアルキルシリル基やトリアリールアルキルシリル基などのシリル基をもつ二置換アセチレン）を、式(２) のジアルキルアルミニウムヒドリドに対してモル比で１．０倍以上１０倍以下添加することにより、式(２)のジアルキルアルミニウムヒドリドを全有機アルミニウム化合物中０．０８モル％以下とした上記有機アルミニウム組成物を得るものである。
全有機アルミニウム化合物中のジアルキルアルミニウムヒドリド含量が主触媒である遷移金属に対し３倍（モル％）以上であれば、メタロセン触媒あるいはハーフメタロセン触媒等の均一系触媒による芳香族ビニル化合物の重合では、活性が低くなる。これは、アルミニウム‐水素結合が遷移金属錯体との反応で金属‐水素結合をつくりやすく、その結果として多核のクラスター構造を形成するために失活するからである。一方、有機アルミニウム（トリアルキルアルミニウム）はスカベンジャーとしても作用させる必要があり、通常は遷移金属に対して数十倍から数百倍モル入れる必要があるため、有機アルミニウム（トリアルキルアルミニウム）中の不純物である触媒成分中のジアルキルアルミニウムヒドリド含量が多くなることによる。従って、遷移金属錯体あたりの充分な活性を引出すためには、これを遷移金属錯体に対し３倍（モル％）以下にする必要があり、実質的には式(２) のジアルキルアルミニウムヒドリドに対してモル比で０．５倍以上１０倍以下の化合物（３）を添加することで高活性化を達成できる。
【００１６】
上述のごとく、本発明の有機アルミニウム組成物は、ジアルキルアルミニウムヒドリドを不純物として含むトリアルキルアルミニウムに、シリルアセチレン誘導体（トリアルキルシリル基やトリアリールアルキルシリル基などのシリル基をもつ二置換アセチレン）を溶媒中にて、あるいは溶媒を用いないで混合させることにより、アルミニウム−水素結合のみを選択的に反応させて調製する。
有機アルミニウム組成物の調製は、触媒調製槽または後述する重合を行う重合反応器内において、窒素ガス等の不活性ガス雰囲気下、通常、１分〜６０分程度、０〜５０℃で撹拌操作を行う。
【００１７】
使用する溶媒としては、炭素数５〜２０の環状飽和炭化水素溶媒、炭素数５〜２０の非環状飽和炭化水素溶媒、あるいは芳香族炭化水素溶媒が挙げられる。
炭素数５〜２０の環状飽和炭化水素溶媒の具体例としては、シクロペンタン、シクロヘキサン、シクロオクタン、デカリン等が挙げられ、炭素数５〜２０の非環状飽和炭化水素溶媒の具体例としては、各種ヘキサン（直鎖あるいは分岐構造をもつＣ６Ｈ１４の組成からなる化合物）、各種ヘプタン（直鎖あるいは分岐構造をもつＣ７Ｈ１６の組成からなる化合物）、各種オクタン（直鎖あるいは分岐構造をもつＣ８Ｈ１８の組成からなる化合物）等が挙げられ、芳香族炭化水素溶媒の具体例としては、ベンゼン、トルエン、エチルベンゼン、キシレン類等が挙げられる。
好ましくは、シクロヘキサン、ノルマルヘキサン、ノルマルヘプタン、トルエンである。
【００１８】
（トリアルキルアルミニウム）
前記式（１）のトリアルキルアルミニウムとしては、３つのＲ１が、それぞれ独立に炭素数３〜８のアルキル基であることが好ましい。アルキル基の炭素数が３〜８の範囲であれば十分な重合活性が得られる。炭素数３〜８のアルキル基としては、各種プロピル基、各種ブチル基、各種ペンチル基、各種オクチル基が挙げられる。
該トリアルキルアルミニウムの具体例としては、例えば、トリ−ｎ−プロピルアルミニウム、トリイソプロピルアルミニウム、トリ−ｎ−ブチルアルミニウム、トリイソブチルアルミニウム、トリ−ｔ−ブチルアルミニウム、トリ−ｎ−ペンチルアルミニウム、トリ−ｎ−オクチルアルミニウムが挙げられる。好ましくは、ノルマルブチル基、ノルマルヘキシル基、ノルマルオクチル基である。
本発明において、前記トリアルキルアルミニウムは、１種を単独で用いてもよく、２種以上を組み合わせて用いてもよい。
なお、前記の如く、トリアルキルアルミニウムには、不純物としてジアルキルアルミニウムヒドリドが通常０．１〜２モル％程度含有される。
【００１９】
有機アルミニウムはスカベンジャーとして作用させ、溶媒あるいはモノマー中に微量存在する水等の失活剤を予め消滅させる。使用量については特に制限はないが、溶媒あるいはモノマー中において０．０１ｍＭ〜１０ｍＭ、好ましくは０．１ｍＭ〜３ｍＭの濃度で調製しておく。スカベンジャーとしての使用は、接触時間は通常１分〜６０分程度であり、その好ましい温度は、０〜５０℃である。
【００２０】
（シリルアセチレン誘導体）
トリアルキルアルミニウムから、不純物として含まれるジアルキルアルミニウムヒドリドを選択的に除くのは、甚だ困難であるが、本発明では、常温付近でアルミニウム−炭素結合とは反応せず、かつ、微量のアルミニウム−水素結合とは反応し、さらにその反応生成物が触媒の失活に影響しない試薬として、下記式(３)のシリルアセチレン誘導体（トリアルキルシリル基やトリアリールアルキルシリル基などのシリル基をもつ二置換アセチレン）を見出した。
一置換アセチレンであれば、水素（Ｈ−Ｃ≡）の酸性度が高いためにこれが酸として働き、また、トリアルキルアルミニウムとも反応する。また、ジアルキル型の二置換アセチレンであれば、立体障害が大きくなり、トリアルキルアルミニウムに不純物として含まれるジアルキルアルミニウムヒドリドによるアルミニウム−水素付加体を導くには高温が必要であるが、高温にすればトリアルキルアルミニウムのベータ水素脱離が促進されてしまい、高活性化には繋がらない。
しかし、トリアルキルシリル基は、炭素−ケイ素の結合距離が炭素−炭素結合距離に比べて長いため、大きな立体障害になりにくく、またアルファ炭素アニオンをπ-σ＊（シグマスター）共役効果により安定化させる作用があるために反応を促進させる効果がある。
【００２１】
0006485903.tif 000008
ここでＲ７とＲ８は、炭素数１〜２０の脂肪族炭化水素基、炭素数６〜２０のアリール基（ナフタレンなどの多環芳香族炭化水素を含む基、ビフェニルやフルオレン等の多環縮合環を含む基も含む）、炭素数７〜２０のアリールアルキル基あるいはＲ９３Ｓｉ基で示されるシリル基で、Ｒ７とＲ８の少なくとも一方はＲ９３Ｓｉ基で示されるシリル基であり、Ｒ９は、炭素数１〜２０の脂肪族炭化水素基、炭素数７〜２０のアリールアルキル基のいずれかである。  Ｒ７とＲ８のうち、炭素数１〜２０の脂肪族炭化水素基の具体例としては、メチル基、エチル基、各種プロピル基、各種ブチル基、各種ペンチル基、各種ヘキシル基等が挙げられ、炭素数６〜２０のアリール基の具体例としては、フェニル基、各種トリル基、各種キシリル基、各種ナフチル基、あるいはビフェニルやフルオレンといった多環縮合環を含む基が挙げられる。Ｒ９は炭素数１〜２０の脂肪族炭化水素基、炭素数７〜２０の（置換）アリール基、炭素数７〜２０のアリールアルキル基等を示し、各Ｒ９はそれぞれ同じであっても異なっていてもよく、炭素数１〜２０の脂肪族炭化水素基の具体例としては、メチル基、エチル基、各種プロピル基、各種ブチル基、各種ペンチル基、各種ヘキシル基等があり、炭素数７〜２０の（置換）アリール基の具体例としては、（置換）フェニル、（置換）ナフチル基があり、炭素数７〜２０のアリールアルキル基としては、ベンジル基、ナフチル基等が挙げられる。
Ｒ７およびＲ８においてより好適なのは、アルキル基がメチル基、エチル基、ノルマルプロピル基、ノルマルヘキシル基、ノルマルヘプチル基、ノルマルオクチル基、また、シリル基が、Ｒ９３Ｓｉ基として、より好適なのは、トリメチルシリル基、トリエチルシリル基、トリイソプロピルシリル基、ターシャリーブチルジメチルシリル基である。
そして、Ｒ７およびＲ８のうち少なくとも一つはシリル基である。
【００２２】
＜重合触媒＞
本発明の重合触媒は、周期律表第３族またはランタノイド系列の遷移金属を含む有機金属錯体、上記の有機アルミニウム組成物、および非配位性アニオンとカチオンからなるイオン性化合物を接触させて得る遷移金属錯体触媒である。
ここで、触媒成分の一つとして重合系に水素を加えてもよい。水素は、失活した触媒を再活性化するとともに、連鎖移動剤としても作用し、分子量や分子量分布の調整にも役立つ。
【００２３】
有機金属錯体、有機アルミニウム組成物およびイオン性化合物を接触させる際の接触時間は、通常、１分〜６０分程度であり、その好ましい温度は、０〜５０℃である。
重合触媒の調製は、触媒調製槽または後述する重合を行う重合反応器内において、窒素ガス等の不活性ガス雰囲気下、接触操作を行うことが望ましい。
【００２４】
調製された重合触媒は、調製後すぐに反応に供してもよく、保存後に反応に供してもよい。保存する場合は不活性溶媒中に保存することが好ましく、触媒調製時に不活性溶媒を使用する場合はそのまま保存することができる。不活性溶媒としては、例えば、芳香族炭化水素溶媒や脂肪族炭化水素溶媒が挙げられる。芳香族炭化水素溶媒としては、例えば、ベンゼン、トルエン、キシレン、エチルベンゼン等が挙げられる。脂肪族炭化水素溶媒としては、例えば、ペンタン、ヘキサン、ヘプタン等が挙げられる。
重合触媒を保存する際の温度に関しては特に制限はない。例えば−４０〜６０℃が挙げられ、−２０〜３０℃が好ましく、−２０℃〜０℃がより好ましい。
また、重合触媒を保存する際は、窒素ガス等の不活性ガスの存在下で保存することが好ましい。
水素を重合系中に加える場合、水素の圧力は任意であるが、通常は０．０００１〜１０ＭＰａ、好ましくは、０．００１〜５ＭＰａである。
【００２５】
（有機金属錯体）
有機金属錯体としては、例えば、以下の式（４）で表されるものが挙げられる。
ＭＸaＹb        （４）
［式（４）中、Ｍは周期律表第３族またはランタノイド系列の遷移金属を示し、Ｘは、σ結合又はπ結合を介してＭと結合するアニオン性配位子を示し、Ｙはルイス塩基を示す。ａはＭの価数、ｂは０、１、２または３を示す。］
【００２６】
前記Ｘで表されるσ結合を介してＭと結合するアニオン性配位子としては、例えば、水素原子、ハロゲン原子、炭素数１〜２０の炭化水素基、炭素数１〜２０のアルコキシ基、炭素数６〜２０のアリールオキシ基、炭素数１〜２０のアミノ基、炭素数１〜２０のシリル基、炭素数１〜２０のホスフィド基、炭素数１〜２０のスルフィド基、炭素数１〜２０のアシル基等が挙げられる。Ｙで表されるルイス塩基としては、例えば、アミン類、イミン類、エーテル類、ホスフィン類、チオエーテル類等が挙げられ、ＸとＹは架橋していてもよい。
【００２７】
ハロゲン原子としては、例えば、フッ素、塩素、臭素、ヨウ素等が挙げられる。炭素数１〜２０の炭化水素基としては、例えば、メチル基、エチル基、ｎ−プロピル基、イソプロピル基、ｎ−ブチル基、イソブチル基、ｔｅｒｔ−ブチル基、ｎ−ヘキシル基、ｎ−デシル基等のアルキル基、アリル基、イソプロペニル基等のアルケニル基、フェニル基、１−ナフチル基、２−ナフチル基等のアリール基、ベンジル基、Ｎ，Ｎ−ジメチルアミノベンジル基等のアリールアルキル基等が挙げられる。炭素数１〜２０のアルコキシ基としては、例えば、メトキシ基、エトキシ基、ｎ−プロポキシ基、イソプロポキシ基、ｎ−ブトキシ基、イソブトキシ基、ｓｅｃ−ブトキシ基、ｔｅｒｔ−ブトキシ基、ｎ−ペンチルオキシ基、ｎ−ヘキシルオキシ基、ｎ−ヘプチルオキシ基、ｎ−オクチルオキシ基、ｎ−ノニルオキシ基、ｎ−デシルオキシ基、アセチルアセトナート基等が挙げられる。
【００２８】
炭素数６〜２０のアリールオキシ基としては、例えば、フェノキシ基等が挙げられる。炭素数１〜２０のアミノ基としては、例えば、Ｎ−メチルアミノ基、Ｎ，Ｎ−ジメチルアミノ基、ピロリル基、ピペリジル基、カルバゾリル基等が挙げられる。炭素数１〜２０のシリル基としては、例えば、トリメチルシリル基、トリエチルシリル基、ｔ−ブチルジメチルシリル基、トリメチルシリルメチル基、ビス（トリメチルシリル）メチル基等が挙げられる。炭素数１〜２０のホスフィド基としては、例えば、ジフェニルホスフィド基等が挙げられる。炭素数１〜２０のスルフィド基としては、例えば、フェニルスルフィド基等が挙げられる。炭素数１〜２０のアシル基としては、例えば、アセチル基、プロピオニル基、ブチリル基等が挙げられる。
【００２９】
Ｍは好ましくは周期律表第３族の金属であり、より好ましくはスカンジウムである。
前記Ｘで表されるπ結合を介してＭと結合するアニオン性配位子としては、アリル基、トリアゼニル基、シクロプロペニル基、アミジネート基、以下の式（ｉ）〜（ｖ）のいずれかで表されるη５結合性環状配位子が挙げられる。
【００３０】
【化１】
0006485903.tif 000009
【００３１】
【化２】
0006485903.tif 000010
【００３２】
式（ｉ）〜（ｖ）中、Ｒ１〜Ｒ４５は、水素原子、ハロゲン原子、炭素数１〜２０の脂肪族炭化水素基、炭素数６〜２０の芳香族炭化水素基、炭素数１〜２０のアルコキシ基、炭素数６〜２０のアリーロキシ基、炭素数１〜２０のチオアルコキシ基、炭素数６〜２０のチオアリーロキシ基、アミノ基、アシロキシ基又はアルキルシリル基を示し、Ｒ１〜Ｒ３３は互いに同一でも異なっていてもよく、ｃ、ｄ、ｅ及びｆは１以上の整数を示し、好ましくは１〜３の整数、より好ましくは２である。
【００３３】
式（ｉ）〜（ｖ）において、炭素数１〜２０の脂肪族炭化水素基としては、例えば、メチル基、エチル基、プロピル基、ｎ−ブチル基、イソブチル基、ペンチル基、ヘキシル基、シクロヘキシル基、オクチル基等のアルキル基；ビニル基、プロペニル基、シクロヘキセニル基等のアルケニル基等が挙げられる。炭素数６〜２０の芳香族炭化水素基としては、例えば、ベンジル基、フェネチル基、フェニルプロピル基等のアリールアルキル基；トリル基、ジメチルフェニル基、トリメチルフェニル基、エチルフェニル基、プロピルフェニル基、ブチルフェニル基、トリ−ｔ−ブチルフェニル基等のアルキル置換フェニル基；フェニル基、ビフェニル基、ナフチル基、メチルナフチル基、アントラセニル基、フェナントニル基等が挙げられる。炭素数１〜２０のチオアルコキシ基としては、例えば、チオメトキシ基等が挙げられる。炭素数６〜２０のチオアリーロキシ基としては、例えば、チオフェノキシ基等が挙げられる。炭素数６〜２０のアミノ基としては、Ｎ−フェニルアミノ基、Ｎ−フェニル−Ｎ−メチルアミノ基、Ｎ、Ｎ−ジフェニルアミノ基、Ｎ−カルバゾリル基、などが挙げられる。炭素数６〜２０のアシロキシ基としては、ベンゾイロキシ基、１−ナフチロキシ基、２−ナフチロキシ基、などが挙げられる。ハロゲン原子、炭素数１〜２０のアルコキシ基、炭素数６〜２０のアリーロキシ基、アルキルシリル基の具体例については、式（４）のＸに挙げたものと同一のものが挙げられる。
【００３４】
式（ｉ）のシクロペンタジエニルπ配位子の具体例としては、シクロペンタジエニル基、１，２，３，４，５−ペンタメチルシクロペンタジエニル基、１−トリメチルシリルメチル−２，３，４，５−ペンタメチルシクロペンタジエニル基、１，２，３，４，５−ペンタキス−（トリメチルシリルメチル）シクロペンタジエニル基、１−ｔ−ブチル−２，３，４，５−ペンタメチルシクロペンタジエニル基等が挙げられる。
式（ｉｉ）のインデニルπ配位子の具体例としては、インデニル基、１，３−ジイソプロピルインデニル基、１，３−ジイソプロピル−２−メチルインデニル基、１，２，３−トリイソプロピルインデニル基、１，３−ジイソプロピル−２，４，７−トリメチルインデニル基、１，３−ジイソプロピル−２，４，５，６，７−ペンタメチルインデニル基等が挙げられる。
式（ｉｉｉ）の縮合多環式シクロペンタジエニルπ配位子の具体例としては、４，５，６，７−テトラヒドロインデニル基、１−メチル−４，５，６，７−テトラヒドロインデニル基、１，２−ジメチル−４，５，６，７−テトラヒドロインデニル基、１，３−ジメチル−４，５，６，７−テトラヒドロインデニル基、１，２，３−トリメチル−４，５，６，７−テトラヒドロインデニル基、２―メチル−４，５，６，７−テトラヒドロインデニル基、１−エチル−４，５，６，７−テトラヒドロインデニル基、１−エチル−２−メチル−４，５，６，７−テトラヒドロインデニル基、１−エチル−３−メチル−４，５，６，７−テトラヒドロインデニル基、１−エチル−２，３−ジメチル−４，５，６，７−テトラヒドロインデニル基、１，２−ジエチル−４，５，６，７−テトラヒドロインデニル基、１，２−ジエチル−３−メチル−４，５，６，７−テトラヒドロインデニル基、１，３−ジエチル−４、５、６、７−テトラヒドロインデニル基、１，３−ジエチル−２−メチル−４，５，６，７−テトラヒドロインデニル基、１，２，３−トリエチル−４，５，６，７−テトラヒドロインデニル基、２−エチル−４，５，６，７−テトラヒドロインデニル基、１−メチル−２―エチル−４，５，６，７−テトラヒドロインデニル基、１，３−ジメチル−２―エチル−４，５，６，７−テトラヒドロインデニル基、テトラヒドロペンタレニル基、１−メチルテトラヒドロペンタレニル基、２−メチルテトラヒドロペンタレニル基、１，２−ジメチルテトラヒドロペンタレニル基、１，３−ジメチルテトラヒドロペンタレニル基、１，２，３−トリメチルテトラヒドロペンタレニル基、ヘキサヒドロアズレニル基、１−メチルヘキサヒドロアズレニル基、２−メチルヘキサヒドロアズレニル基、１，２−ジメチルヘキサヒドロアズレニル基、１，３−ジメチルヘキサヒドロアズレニル基、１，２，３−トリメチルヘキサヒドロアズレニル基等が挙げられる。
【００３５】
式（ｉｖ）の縮合多環式シクロペンタジエニルπ配位子の具体例としては、トリシクロ［６，４，０，０］ドデカジエニル基、２−メチルトリシクロ［６，４，０，０］ドデカジエニル基等が挙げられる。
【００３６】
式（ｖ）の縮合多環式シクロペンタジエニルπ配位子の具体例としては、１，２，３，４−テトラヒドロフルオレニル基、９−メチル−１，２，３，４−テトラヒドロフルオレニル基、９−エチル−１，２，３，４−テトラヒドロフルオレニル基、９−ｎプロピル−１，２，３，４−テトラヒドロフルオレニル基、９−ｎプロピル−１，２，３，４−テトラヒドロフルオレニル基、９−イソプロピル−１，２，３，４−テトラヒドロフルオレニル基、９−フェニル−１，２，３，４−テトラヒドロフルオレニル基、１，２，３，８−テトラヒドロシクロペンタ［α］インデン、８−メチル−１，２，３，８−テトラヒドロシクロペンタ［α］インデン、８−エチル−１，２，３，８−テトラヒドロシクロペンタ［α］インデン、８−ｎ−プロピル−１，２，３，８−テトラヒドロシクロペンタ［α］インデン、８−フェニル−１，２，３，８−テトラヒドロシクロペンタ［α］インデン、８−トリメチルシリル−１，２，３，８−テトラヒドロシクロペンタ［α］インデン、４ａ，５，６，７，８，９−ヘキサヒドロベンゾ［α］アズレニル基、１０−メチル−４ａ，５，６，７，８，９−ヘキサヒドロベンゾ［α］アズレニル基、１０−エチル−４ａ，５，６，７，８，９−ヘキサヒドロベンゾ［α］アズレニル基、１０−ｎ−プロピル−４ａ，５，６，７，８，９−ヘキサヒドロベンゾ［α］アズレニル基、１０−フェニル−４ａ，５，６，７，８，９−ヘキサヒドロベンゾ［α］アズレニル基、１０−トリメチルシリル−４ａ，５，６，７，８，９−ヘキサヒドロベンゾ［α］アズレニル基等が挙げられる。
【００３７】
前記縮合多環式シクロペンタジエニルπ配位子の中で、式（ｖ）で表される配位子が特に好ましく、脂環式６員環構造を有する配位子、すなわち以下の式（ｖｉ）で表される配位子が、重合活性、錯体の安定性、製造コストの点で最も好ましい。
【００３８】
【化３】
0006485903.tif 000011
【００３９】
なお、式（ｖｉ）中、Ｒ４６〜Ｒ５８は、水素原子、ハロゲン原子、炭素数１〜２０の脂肪族炭化水素基、炭素数６〜２０の芳香族炭化水素基、炭素数１〜２０のアルコキシ基、炭素数６〜２０のアリーロキシ基、炭素数１〜２０のチオアルコキシ基、炭素数６〜２０のチオアリーロキシ基、アミノ基、アシロキシ基又はアルキルシリル基を示す。これらの置換基の具体例としては、式（ｉ）〜（ｖ）に関して例示したものが挙げられる。Ｙで表されるルイス塩基の具体例としては、トリエチルアミン、トリ-ｎ-ブチルアミン、ジメチルアニリン等のアミン類、（置換）ピリジンなどのイミン類、ジエチルエーテル、ジイソプロピルエーテル、ジ-ｎ-ブチルエーテル、（置換）テトラヒドロフランなどのエーテル類、トリメチルホスフィン、（置換）トリフェニルホスフィンなどのホスフィン類、ジエチルチオエーテル、ジイソプロピルチオエーテル、ジ-ｎ-ブチルチオエーテル、（置換）テトラヒドロチオフェンなどのチオエーテル類、などが挙げられる。
【００４０】
式（４）で表される有機金属錯体はハーフメタロセン錯体が好ましく、その具体例としては、（１，２，３，４−テトラヒドロフルオレニル）スカンジウムジベンジル（ＴＨＦ）錯体（ＴＨＦ：テトラヒドロフラン）、（９−メチル−１，２，３，４−テトラヒドロフルオレニル）スカンジウムジベンジル（ＴＨＦ）錯体、（９−エチル−１，２，３，４−テトラヒドロフルオレニル）スカンジウムジベンジル（ＴＨＦ）錯体、（９−ｎプロピル−１，２，３，４−テトラヒドロフルオレニル）スカンジウムジベンジル（ＴＨＦ）錯体、（９−ｎプロピル−１，２，３，４−テトラヒドロフルオレニル）スカンジウムジベンジル（ＴＨＦ）錯体、（９−イソプロピル−１，２，３，４−テトラヒドロフルオレニル）スカンジウムジベンジル（ＴＨＦ）錯体、９−フェニル−１，２，３，４−テトラヒドロフルオレニル）スカンジウムジベンジル（ＴＨＦ）錯体、（１，２，３，４−テトラヒドロフルオレニル）スカンジウムジベンジル（ＴＨＴ）錯体（ＴＨＴ：テトラヒドロチオフェン）、（９−メチル−１，２，３，４−テトラヒドロフルオレニル）スカンジウムジベンジル（ＴＨＴ）錯体、（９−エチル−１，２，３，４−テトラヒドロフルオレニル）スカンジウムジベンジル（ＴＨＴ）錯体、（９−ｎプロピル−１，２，３，４−テトラヒドロフルオレニル）スカンジウムジベンジル（ＴＨＴ）錯体、（９−ｎプロピル−１，２，３，４−テトラヒドロフルオレニル）スカンジウムジベンジル（ＴＨＴ）錯体、（９−イソプロピル−１，２，３，４−テトラヒドロフルオレニル）スカンジウムジベンジル（ＴＨＴ）錯体、９−フェニル−１，２，３，４−テトラヒドロフルオレニル）スカンジウムジベンジル（ＴＨＴ）錯体、（１，３−ジメチルテトラヒドロペンタレニル）ビス（Ｎ，Ｎ−ジメチルアミノベンジル）スカンジウム、（トリシクロ［６，４，０，０］ドデカジエニルビス（Ｎ，Ｎ−ジメチルアミノベンジル）スカンジウム、（１，２，３，８−テトラヒドロシクロペンタ[α]インデニル）ビス（Ｎ，Ｎ−ジメチルアミノベンジル）スカンジウム、（８−メチル−１，２，３，８−テトラヒドロシクロペンタ[α]インデニル）ビス（Ｎ，Ｎ−ジメチルアミノベンジル）スカンジウム、（１，２，３，４−テトラヒドロ−１−フルオレニル）ビス（Ｎ，Ｎ−ジメチルアミノベンジル）スカンジウム、（９−メチル−１，２，３，４−テトラヒドロ−１−フルオレニル）ビス（Ｎ，Ｎ−ジメチルアミノベンジル）スカンジウム、（９−エチル−１，２，３，４−テトラヒドロ−１−フルオレニル）ビス（Ｎ，Ｎ−ジメチルアミノベンジル）スカンジウム、（９−ｎ−プロピル−１，２，３，４−テトラヒドロ−１−フルオレニル）ビス（Ｎ，Ｎ−ジメチルアミノベンジル）スカンジウム、（９−トリメチルシリル−１，２，３，４−テトラヒドロ−１−フルオレニル）ビス（Ｎ，Ｎ−ジメチルアミノベンジル）スカンジウム、（４a、５，６，７，８，９−ヘキサヒドロベンゾ[α]アズレニル）ビス（Ｎ，Ｎ−ジメチルアミノベンジル）スカンジウム、（９−メチル−１，２，３，４−テトラヒドロ−１−フルオレニル）ビス（トリメチルシリルメチル）スカンジウム、（９−エチル−１，２，３，４−テトラヒドロ−１−��ルオレニル）ビス（トリメチルシリルメチル）スカンジウム、（９−ｎ−プロピル−１，２，３，４−テトラヒドロ−１−フルオレニル）ビス（トリメチルシリルメチル）スカンジウム、（９−トリメチルシリル−１，２，３，４−テトラヒドロ−１−フルオレニル）ビス（トリメチルシリルメチル）スカンジウム、（９−メチル−１，２，３，４−テトラヒドロ−１−フルオレニル）ビス（アリル）スカンジウム、（９−エチル−１，２，３，４−テトラヒドロ−１−フルオレニル）ビス（アリル）スカンジウム、（９−ｎ−プロピル−１，２，３，４−テトラヒドロ−１−フルオレニル）ビス（アリル）スカンジウム、（９−トリメチルシリル−１，２，３，４−テトラヒドロ−１−フルオレニル）ビス（アリル）スカンジウム等が挙げられる。これらは１種を単独で用いてもよく、２種以上を組合わせて用いてもよい。
好ましくは、（１，２，３，４−テトラヒドロフルオレニル）スカンジウムジベンジル（ＴＨＦ）錯体（ＴＨＦ：テトラヒドロフラン）、（９−メチル−１，２，３，４−テトラヒドロフルオレニル）スカンジウムジベンジル（ＴＨＦ）錯体、（９−エチル−１，２，３，４−テトラヒドロフルオレニル）スカンジウムジベンジル（ＴＨＦ）錯体、（９−ｎプロピル−１，２，３，４−テトラヒドロフルオレニル）スカンジウムジベンジル（ＴＨＦ）錯体、（９−ｎプロピル−１，２，３，４−テトラヒドロフルオレニル）スカンジウムジベンジル（ＴＨＦ）錯体、（９−イソプロピル−１，２，３，４−テトラヒドロフルオレニル）スカンジウムジベンジル（ＴＨＦ）錯体、９−フェニル−１，２，３，４−テトラヒドロフルオレニル）スカンジウムジベンジル（ＴＨＦ）錯体、である。
【００４１】
本発明においては、有機金属錯体に対するモル比が５０以上となる量の有機アルミニウム化合物を用いることが好ましい。当該モル比が５０以上であると、触媒を保存した後の重合反応において活性が向上する。当該観点から有機金属錯体に対する有機アルミニウム化合物のモル比は好ましくは、５０〜１０００であり、より好ましくは５０〜６００である。  また、有機金属錯体と有機アルミニウム化合物を接触させる際の接触時間は、通常、１分〜６０分程度であり、その好ましい温度は、０〜５０℃である。
【００４２】
（イオン性化合物）
前記非配位性アニオンとカチオンからなるイオン性化合物としては、例えば、非配位性アニオンと置換又は無置換のトリアリールカルベニウムとからなるイオン性化合物や、非配位性アニオンと置換又は無置換のアニリニウムからなるイオン性化合物が挙げられる。
【００４３】
前記非配位性アニオンとしては、例えば、以下の式（５）で表される非配位性アニオンを挙げることができる。
（ＢＺ１Ｚ２Ｚ３Ｚ４）−        （５）
式（５）中、Ｚ１〜Ｚ４は、それぞれ独立に、水素原子、ジアルキルアミノ基、アルコキシ基、アリールオキシ基、炭素数１〜２０のアルキル基、炭素数６〜２０のアリール基（ハロゲン置換アリール基を含む）、アルキルアリール基、アリールアルキル基、置換アルキル基、有機メタロイド基又はハロゲン原子を示す。
【００４４】
式（５）で表される非配位性アニオンの具体例としては、テトラキス（フルオロフェニル）ボレート、テトラキス（ジフルオロフェニル）ボレート、テトラキス（トリフルオロフェニル）ボレート、テトラキス（テトラフルオロフェニル）ボレート、テトラキス（ペンタフルオロフェニル）ボレート、テトラキス（トリフルオロメチルフェニル）ボレート、テトラ（トルイル）ボレート、テトラ（キシリル）ボレート、（トリフェニル，ペンタフルオロフェニル）ボレート、〔トリス（ペンタフルオロフェニル），フェニル〕ボレート、トリデカハイドライド−７，８−ジカルバウンデカボレート等を挙げることができる。
【００４５】
前記置換又は無置換のトリアリールカルベニウムとしては、例えば、以下の式（６）で表わされるトリアリールカルベニウムを挙げることができる。
〔ＣＲ４７Ｒ４８Ｒ４９〕＋        （６）
式（６）中、Ｒ４７、Ｒ４８及びＲ４９は、それぞれフェニル基，置換フェニル基，ナフチル基及びアントラセニル基等のアリール基であって、それらは互いに同一であっても、異なっていてもよい。
【００４６】
前記置換フェニル基は、例えば、以下の式（７）で表わすことができる。
Ｃ６Ｈ５−ｋＲ５０ｋ        （７）
式（７）中、Ｒ５０は、炭素数１〜１０のヒドロカルビル基、アルコキシ基、アリーロキシ基、チオアルコキシ基、チオアリーロキシ基、アミノ基、アシロキシ基、アミド基、カルボキシル基及びハロゲン原子を示し、ｋは１〜５の整数である。ｋが２以上の場合、複数のＲ５０は同一であってもよく、異なっていてもよい。
【００４７】
式（６）で表される置換又は無置換のトリアリールカルベニウムの具体例としては、トリ（フェニル）カルベニウム、トリ（トルイル）カルベニウム、トリ（メトキシフェニル）カルベニウム、トリ（クロロフェニル）カルベニウム、トリ（フルオロフェニル）カルベニウム、トリ（キシリル）カルベニウム、〔ジ（トルイル），フェニル〕カルベニウム、〔ジ（メトキシフェニル），フェニル〕カルベニウム、〔ジ（クロロフェニル），フェニル〕カルベニウム、〔トルイル，ジ（フェニル）〕カルベニウム、〔メトキシフェニル，ジ（フェニル）〕カルベニウム、〔クロロフェニル，ジ（フェニル）〕カルベニウム等が挙げられる。
また、置換又は無置換のアニリニウムの具体例としては例えば、Ｎ，Ｎ−ジメチルアニリニウムが挙げられる。
【００４８】
前記非配位性アニオンとカチオンからなるイオン性化合物の具体例としては、トリ（フェニル）カルベニウムテトラキス（ペンタフルオロフェニル）ボレート、トリ（４−メチルフェニル）カルベニウムテトラキス（ペンタフルオロフェニル）ボレート、トリ（４−メトキシフェニル）カルベニウムテトラキス（ペンタフルオロフェニル）ボレート、Ｎ,Ｎ−ジメチルアニリニウムテトラキス（ペンタフルオロフェニル）ボレート、Ｎ,Ｎ−ジエチルアニリニウムテトラキス（ペンタフルオロフェニル）ボレート等が挙げられる。
本発明において、前記イオン性化合物は１種を単独で用いてもよく、２種以上を組合わせて用いてもよい。
【００４９】
イオン性化合物の使用量については特に制限はないが、有機金属錯体に対するイオン性化合物のモル比が１．０〜１．５の範囲であることが高い触媒活性を得られることから好ましい。
【００５０】
＜芳香族ビニル化合物系重合体の製造方法＞
本発明の芳香族ビニル化合物系重合体の製造方法は、上記の有機金属錯体、有機アルミニウム組成物およびイオン性化合物を接触させて得た遷移金属錯体触媒を用いてモノマーの重合を行うものである。
なお、遷移金属錯体触媒調製時にモノマーを少量添加することで予備重合が起り、触媒系が高活性化する。
【００５１】
重合方式としては特に制限がないが、塊状重合や溶液重合等を好適に採用することができる。塊状重合法による場合は無溶媒であり、溶液重合法による場合に用いる溶媒としては、不活性溶媒が好適である。不活性溶媒の具体例としては、ベンゼン、トルエン、キシレン、エチルベンゼン等の芳香族炭化水素、シクロヘキサン等の脂環式炭化水素、ペンタン、ヘキサン、ヘプタン等の脂肪族炭化水素が挙げられる。重合温度は、通常、０〜２００℃、好ましくは０〜１２０℃の範囲である。重合時の圧力は、通常、０．０１〜３０ＭＰａ、好ましくは０．０１〜３ＭＰａの範囲である。
また、重合は、重合反応器内で窒素ガス等の不活性ガス雰囲気下に行われる。
【００５２】
（モノマー）
本発明の重合体の製造方法において用いられるモノマーとしては芳香族ビニル化合物や芳香族ビニル化合物との共重合に用いるオレフィン系モノマーが挙げられる。
芳香族ビニル化合物としては、各種のものがあるが、下記式（８）で表されるものが好ましい。
【００５３】
【化４】
0006485903.tif 000012
【００５４】
（式（８）中、Ｒは水素原子、ハロゲン原子あるいは炭素数２０個以下の炭化水素基を示し、ｍは１〜３の整数を示す。なお、ｍが複数のときは、各Ｒは同じでも異なってもよい。）
【００５５】
芳香族ビニル化合物の具体例としては、例えば、スチレン、ｐ−メチルスチレン、ｐ−エチルスチレン、ｐ−ｎ−プロピルスチレン、ｐ−イソプロピルスチレン、ｐ−ｎ−ブチルスチレン、ｐ−ｔｅｒｔ−ブチルスチレン、ｐ−フェニルスチレン、ｏ−メチルスチレン、ｏ−エチルスチレン、ｏ−ｎ−プロピルスチレン、ｏ−イソプロピルスチレン、ｍ−メチルスチレン、ｍ−エチルスチレン、ｍ−ｎ−プロピルスチレン、ｍ−イソプロピルスチレン、ｍ−ｎ−ブチルスチレン、メシチルスチレン、２，４−ジメチルスチレン、２，５−ジメチルスチレン、３，５−ジメチルスチレン、３−ビニルスチレン、４−ビニルスチレン、４−ブテニルスチレン等のアルキルスチレン、ｐ−クロロスチレン、ｍ−クロロスチレン、ｏ−クロロスチレン、ｐ−ブロモスチレン、ｍ−ブロモスチレン、ｏ−ブロモスチレン、ｐ−フルオロスチレン、ｍ−フルオロスチレン、ｏ−フルオロスチレン、ｏ−メチル−ｐ−フルオロスチレン等のハロゲン化スチレン、ｐ−メトキシスチレン、ｏ−メトキシスチレン、ｍ−メトキシスチレン等のアルコキシスチレン、ビニル安息香酸エステル等を挙げられ、中でも、スチレンが好ましい。上記芳香族ビニル化合物は１種を単独で用いてもよく、２種以上を組み合わせて用いてもよい。
【００５６】
上記オレフィン系モノマーとしては、例えば、エチレン、プロピレン、１−ブテン、１−ペンテン、１−ヘキセン、１−ヘプテン、１−オクテン、１−ノネン、１−デセン、４−フェニル−１−ブテン、６−フェニル−１−ヘキセン、３−メチル−１−ブテン、４−メチル−１−ブテン、３−メチル−１−ペンテン、４−メチル−１−ペンテン、３−メチル−１−ヘキセン、４−メチル−１−ヘキセン、５−メチル−１−ヘキセン、３，３−ジメチル−１−ペンテン、３，４−ジメチル−１−ペンテン、４，４−ジメチル−１−ペンテン、ビニルシクロヘキサン、ヘキサフルオロプロペン、テトラフルオロエチレン、２−フルオロプロペン、フルオロエチレン、１，１−ジフルオロエチレン、３−フルオロプロペン、トリフルオロエチレン、３，４−ジクロロ−１−ブテン、ブタジエン、イソプレン、ジシクロペンタジエン、ノルボルネン、アセチレン等が挙げられ、中でも、エチレン、プロピレン、１−ヘキセン、１−オクテンが好ましい。これらは一種を単独で用いてもよく、二種以上を組合わせて用いてもよい。
【００５７】
本発明の芳香族ビニル化合物系重合体の製造方法は、芳香族ビニル化合物の単独重合又はオレフィン系モノマーとの共重合であるが、芳香族ビニル化合物の単独重合が好ましい。
芳香族ビニル化合物およびオレフィン系モノマーを原料として共重合を行う場合、得られる共重合体中の芳香族ビニル化合物単位の含有量は、好ましくは５〜９９モル％であり、より好ましくは４０〜９５モル％である。すなわち、オレフィン系モノマー単位の含有量は、好ましくは１〜９５モル％であり、より好ましくは５〜６０モル％である。
オレフィン系モノマー単位の含有量が、上記範囲内であることで、芳香族ビニル化合物単独重合体に対し、靱性や成形性を改良することができる。
【００５８】
（芳香族ビニル化合物系重合体）
本発明の芳香族ビニル化合物等の重合における転化率は、３５％以上が好ましく、４０％以上がより好ましく、４５％以上がさらに好ましい。ここで、本発明の芳香族ビニル化合物等の重合における転化率は高いほど好ましいが、例えば、９０％以下でもよく、８０％以下でもよく、７０％以下であってもよい。
本発明で得られる重合体が、芳香族ビニル化合物をモノマーとして用いて得られる芳香族ビニル化合物重合体（共重合体を含む。）である場合、シンジオタクチック構造を有することが好ましい。すなわち、該重合体に含まれる芳香族ビニル化合物から構成される繰り返し単位が連続している場合に、その繰り返し単位の芳香環が、高分子主鎖がつくる平面に対して、交互に配置している割合（シンジオタクチシティー）が高いことが好ましい。そして、シンジオタクチシティーは、芳香族ビニル化合物から構成される繰り返し単位連鎖の立体規則性［ｒｒｒｒ］で表すことができる。本発明の重合体において、立体規則性［ｒｒｒｒ］は、好ましくは８０モル％以上、より好ましくは９５モル％以上、さらに好ましくは９８モル％以上である。８０モル％未満であると、シンジオタクチック構造の特徴である耐熱性が低下する。
立体規則性［ｒｒｒｒ］とは、芳香族ビニル化合物重合体中のペンタッド（五連鎖）単位でのラセミ分率（モル％）であり、立体規則性分布を表す指標である。この立体規則性［ｒｒｒｒ］は、エイ・ザンベリ（Ａ．Ｚａｍｂｅｌｌｉ）等により「Ｍａｃｒｏｍｏｌｅｃｕｌｅｓ，６，９２５（１９７３）」で提案された方法に準拠し、13Ｃ−ＮＭＲスペクトルの測定によって算出することができる。具体的には、共重合体中のスチレン連鎖のフェニルＣ１炭素領域（１４６．３ｐｐｍ〜１４４．５ｐｐｍ）のうち、ノイズ（サテライトピークやスピニングサイドバンド）を除いたピークの分率で表される。
【００５９】
本発明の重合体は、ＧＰＣ法により測定した分子量分布（Ｍｗ／Ｍｎ）が、通常１．７以上、好ましくは２．０〜５．０、より好ましくは２．０〜３．５である。
分子量分布は、ゲルパーミエイションクロマトグラフ（ＧＰＣ）法により測定した重量平均分子量（Ｍｗ）と数平均分子量（Ｍｎ）の比（Ｍｗ／Ｍｎ）から与えられる。ＧＰＣの測定は、例えば、ＧＰＣカラムＳｈｏｄｅｘ ＵＴ８０６Ｌ（ＧＬサイエンス社製）を用いて、温度１４５℃、溶媒１，２，４−トリクロロベンゼン、流速１．０ｍｌ／分の条件で行うことができる。
また、本発明の製造方法により得られる重合体の重量平均分子量は特に限定されないが、耐衝撃性の観点から、ポリスチレン換算の重量平均分子量で、通常、１０，０００〜３，０００，０００、好ましくは５０，０００〜９００，０００の範囲である。
また、重量平均分子量は、分子量の指標である極限粘度［η］を測定することにより求めることができる。実施例において、極限粘度［η］は、（株）離合社製粘度計（ＶＭＲ−０５３Ｕ−ＰＣ・Ｆ０１）、ウベローデ型粘度管（測時球容積：２〜３ｍｌ、毛細管直径：０．４４〜０．４８ｍｍ）、溶媒として１，２，４−トリクロルベンゼンを用いて、０．０２〜０．１６ｇ／ｄＬの溶液を１４５℃にて測定した。本発明により得られる重合体を極限粘度［η］で表すと、通常、０．１〜１６ｄｌ／ｇ（重量平均分子量で１０，０００〜３，０００，０００）、好ましくは０．２〜５．０ｄｌ／ｇ（重量平均分子量で５０，０００〜９００，０００）の範囲である。
【実施例】
【００６０】
次に、本発明を実施例により更に詳細に説明するが、本発明はこれらの例によって何ら限定されるものではない。
【００６１】
トリアルキルアルミニウム中に含まれるジアルキルアルミニウムヒドリド含量の定量方法は、以下の手順で行なった。
分析例１
市販のトリ−ｎ−ブチルアルミニウム（１．０Ｍ−トルエン溶液、ケムチュラ社製、ロット番号８１９０８）の１Ｈ−ＮＭＲを測定した。
３．７５ｐｐｍから３．８４ｐｐｍにアルミニウムに結合した水素のピークが観測され、その面積とメチル基由来のピークの面積の比から、トリ−ｎ−ブチルアルミニウム中に含まれるジ−ｎ−ブチルアルミニウムヒドリド含量は、１．５モル％と算出した。
（１Ｈ−ＮＭＲ測定）
装置：ＪＥＯＬ  ＲＥＳＯＮＡＮＣＥ  ＥＣＡ５００
共鳴周波数：５００ＭＨｚ
基準：２．１０ｐｐｍ（トルエン）
【００６２】
分析例２
分析例１のトリ−ｎ−ブチルアルミニウムに、含有されるジ−ｎ−ブチルアルミニウムヒドリドに対してモル比で４倍量の１−トリメチルシリルヘキシンを添加した生成物の１Ｈ−ＮＭＲを同様に測定したところ、３．７５ｐｐｍから３．８４ｐｐｍに観測されるアルミニウムに結合した水素のピークは消滅しており、定量不能（定量可能限界値以下）であった。
定量不能であることは、トリ−ｎ−ブチルアルミニウム中に含まれるジ−ｎ−ブチルアルミニウムヒドリド含量は０．０５モル％以下であることを意味する。
分析例３
分析例１のトリ−ｎ−ブチルアルミニウムに、含有されるジ−ｎ−ブチルアルミニウムヒドリドに対してモル比で６．７倍量の１−トリメチルシリルヘキシンを添加した生成物の１Ｈ−ＮＭＲを同様に測定したところ、３．７５ｐｐｍから３．８４ｐｐｍに観測されるアルミニウムに結合した水素のピークは消滅しており、定量不能（定量可能限界値以下）であった。
【００６３】
製造例１  有機アルミニウム組成物１（ＴＭＳＨ１．０ｍｏｌ％添加）溶液の調製
加熱乾燥した容器に対して、窒素雰囲気下、室温で、アルミニウムヒドリド化合物がジ−ｎ−ブチルアルミニウムヒドリド（ＤＮＢＡＨ）換算で１．５ｍｏｌ％含まれる１Ｍのトリ−ｎ−ブチルアルミニウム（ＴＮＢＡ）のトルエン溶液を５．０ｍＬ添加した。これに対し、１−トリメチルシリル−１−ヘキシン（ＴＭＳＨ）を１０μＬ添加し、３０分以上撹拌することにより、ＴＭＳＨ１．０ｍｏｌ％含有ＴＮＢＡトルエン溶液（１．０Ｍ）を調製した。
製造例２  有機アルミニウム組成物２（ＴＭＳＨ６．０ｍｏｌ％添加）溶液の調製
加熱乾燥した容器に対して、窒素雰囲気下、室温で、アルミニウムヒドリド化合物がジ−ｎ−ブチルアルミニウムヒドリド（ＤＮＢＡＨ）換算で１．５ｍｏｌ％含まれる１Ｍのトリ−ｎ−ブチルアルミニウム（ＴＮＢＡ）のトルエン溶液を５．０ｍＬ添加した。これに対し、１−トリメチルシリル−１−ヘキシン（ＴＭＳＨ）を６１μＬ添加し、３０分以上撹拌することにより、ＴＭＳＨ６．０ｍｏｌ％含有ＴＮＢＡトルエン溶液（１．０Ｍ）を調製した。
【００６４】
製造例３  有機アルミニウム組成物３（ＴＭＳＨ１０ｍｏｌ％添加）溶液の調製
加熱乾燥した容器に対して、窒素雰囲気下、室温で、アルミニウムヒドリド化合物がジ−ｎ−ブチルアルミニウムヒドリド（ＤＮＢＡＨ）換算で１．５ｍｏｌ％含まれる１Ｍのトリ−ｎ−ブチルアルミニウム（ＴＮＢＡ）のトルエン溶液を５．０ｍＬ添加した。これに対し、１−トリメチルシリル−１−ヘキシン（ＴＭＳＨ）を１０１μＬ添加し、３０分以上撹拌することにより、ＴＭＳＨ１０ｍｏｌ％含有ＴＮＢＡトルエン溶液（１．０Ｍ）を調製した。
製造例４  有機アルミニウム組成物４（ＴＭＳＰ１．０ｍｏｌ％添加）溶液の調製
製造例１において、ＴＭＳＨを１−トリメチルシリル−プロピン（ＴＭＳＰ）とし、その添加量を７．４μＬとした。それ以外は同様の操作によりＴＭＳＰ１．０ｍｏｌ％含有ＴＮＢＡトルエン溶液（１．０Ｍ）を調製した。
【００６５】
製造例５  有機アルミニウム組成物５（ＢＴＭＳＡ１．０ｍｏｌ％添加）溶液の調製
製造例１において、ＴＭＳＨをビス（トリメチルシリル）アセチレン（ＢＴＭＳＡ）とし、その添加量を１１μＬとした。それ以外は同様の操作によりＢＴＭＳＡ１．０ｍｏｌ％含有ＴＮＢＡトルエン溶液（１．０Ｍ）を調製した。
製造例６  有機アルミニウム組成物６（ＰｈＴＭＳＡ１．０ｍｏｌ％添加）溶液の調製
製造例１において、ＴＭＳＨを１−フェニル−２−トリメチルシリルアセチレン（ＰｈＴＭＳＡ）とし、その添加量を１０μＬとした。それ以外は同様の操作によりＰｈＴＭＳＡ１．０ｍｏｌ％含有ＴＮＢＡトルエン溶液（１．０Ｍ）を調製した。
【００６６】
製造例７  （９−イソプロピル−１，２，３，４−テトラヒドロフルオレニル）ジベンジルスカンジウムテトラヒドロフラン付加体の合成
加熱乾燥した２００ｍＬの容器に対し、窒素雰囲気下で三塩化スカンジウムトリス（テトラヒドロフラン）付加体２．６ｇとヘキサン７０ｍＬを入れて撹拌し、白色スラリーを得た。この容器をドライアイス−エタノールバスに浸し、内温を−３０℃に保った。この容器に対して、９−リチオ−（９−イソプロピル−１，２，３，４−テトラヒドロフルオレン）２ｇとヘキサン４０ｍＬからなる淡黄色スラリーを加え、強撹拌した。容器からドライアイス−エタノールバスを取り外し、室温で５時間撹拌を続けた。得られた淡黄色スラリーの溶媒を減圧留去して単黄色固体を得た。ヘキサンによりこの固体を洗浄した。得られた固体に対してトルエン４０ｍＬを加えて撹拌した。この容器を氷浴に浸し、内温を０℃に保った。この容器に対して、２Ｍのベンジルマグネシウムクロリドのテトラヒドロフラン溶液を１２．５ｍＬ加えた。容器から氷浴を取り外し、室温で４８時間撹拌を続けた。得られた淡緑白色スラリーの溶媒を減圧留去し、茶褐色の粘張な固体を得た。得られた固体に対してヘキサン８０ｍＬを入れて撹拌し、容器を６５℃のオイルバスに浸して１時間撹拌を継続した。得られた茶褐色スラリーからヘキサン可溶成分を抽出した後、溶媒を減圧留去して茶褐色の粘張な固体を得た。−２０℃において得られた固体をエーテルにより洗浄した。固体中に残留した溶媒を減圧留去することによって黄色パウダーとして（９−イソプロピル−１，２，３，４−テトラヒドロフルオレニル）ジベンジルスカンジウムテトラヒドロフラン付加体を１．９ｇ得た。収率は５４％であった。
【００６７】
実施例１
加熱乾燥した３０ｍＬのワインボトル型バイアル瓶に、窒素雰囲気下、室温で、予めアルミナカラムにより精製したスチレン５ｍＬ、製造例１で得られた有機アルミニウム組成物１溶液（ＴＭＳＨ１．０ｍｏｌ％添加ＴＮＢＡトルエン溶液（１．０Ｍ））を９．５μＬ加え、インナーキャップ及びアルミシールにより封印した。このワインボトル型バイアル瓶を６０℃のウォーターバスに入れた。
別の加熱乾燥した容器に、窒素雰囲気下、室温で、トルエン７．６ｍＬ、製造例１で得られた有機アルミニウム組成物１溶液（ＴＭＳＨ１．０ｍｏｌ％添加ＴＮＢＡトルエン溶液（１．０Ｍ））０．２３ｍＬ、スチレンモノマー０．０２ｍＬ、製造例７で得られた（９−イソプロピル−１，２，３，４−テトラヒドロフルオレニル）ジベンジルスカンジウムテトラヒドロフラン付加体のトルエン溶液０．１３ｍＬ（８０ｍＭ）、ジメチルアニリニウムテトラキスペンタフルオロフェニルボレートのトルエン溶液１２ｍＬ（１．０ｍＭ）をこの順で接触させ、触媒を調製した。当該触媒を２５℃で１時間撹拌し、上記バイアル瓶にこの触媒を４０μＬ加えて、重合反応を行った。３０分後に反応系にメタノールを加えて重合を停止し、得られたポリマーを２００℃、３時間で乾燥した。
転化率は５７．９質量％であった。また、得られたポリスチレンの立体規則性〔ｒｒｒｒ〕は９９％であった。
【００６８】
実施例２
実施例１において、製造例１で得られた有機アルミニウム組成物１溶液（ＴＭＳＨ１．０ｍｏｌ％添加ＴＮＢＡトルエン溶液（１．０Ｍ））を、製造例２で得られた有機アルミニウム組成物２溶液（ＴＭＳＨ６．０ｍｏｌ％添加ＴＮＢＡトルエン溶液（１．０Ｍ））に変更した。それ以外は実施例１と同様の操作により行った。転化率は５９．１％であった。また、得られたポリスチレンの立体規則性〔ｒｒｒｒ〕は９９％であった。
実施例３
実施例１において、製造例１で得られた有機アルミニウム組成物１溶液（ＴＭＳＨ１．０ｍｏｌ％添加ＴＮＢＡトルエン溶液（１．０Ｍ））を、製造例３で得られた有機アルミニウム組成物３溶液（ＴＭＳＨ１０ｍｏｌ％添加ＴＮＢＡトルエン溶液（１．０Ｍ））に変更した。それ以外は実施例１と同様の操作により行った。転化率は４６．８％であった。また、得られたポリスチレンの立体規則性〔ｒｒｒｒ〕は９９％であった。
【００６９】
実施例４
実施例１において、製造例１で得られた有機アルミニウム組成物１溶液（ＴＭＳＨ１．０ｍｏｌ％添加ＴＮＢＡトルエン溶液（１．０Ｍ））を、製造例４で得られた有機アルミニウム組成物４溶液（ＴＭＳＰ１．０ｍｏｌ％添加ＴＮＢＡトルエン溶液（１．０Ｍ））に変更した。それ以外は実施例１と同様の操作により行った。転化率は４１．３％であった。また、得られたポリスチレンの立体規則性〔ｒｒｒｒ〕は９９％であった。
実施例５
実施例１において、製造例１で得られた有機アルミニウム組成物１溶液（ＴＭＳＨ１．０ｍｏｌ％添加ＴＮＢＡトルエン溶液（１．０Ｍ））を、製造例５で得られた有機アルミニウム組成物５溶液（ＢＴＭＳＡ１．０ｍｏｌ％添加ＴＮＢＡトルエン溶液（１．０Ｍ））に変更した。それ以外は実施例１と同様の操作により行った。転化率は４２．２％であった。また、得られたポリスチレンの立体規則性〔ｒｒｒｒ〕は９９％であった。
実施例６
実施例１において、製造例１で得られた有機アルミニウム組成物１溶液（ＴＭＳＨ１．０ｍｏｌ％添加ＴＮＢＡトルエン溶液（１．０Ｍ））を、製造例６で得られた有機アルミニウム組成物６溶液（ＰｈＴＭＳＡ１．０ｍｏｌ％添加ＴＮＢＡトルエン溶液（１．０Ｍ））に変更した。それ以外は実施例１と同様の操作により行った。転化率は３７．３％であった。また、得られたポリスチレンの立体規則性〔ｒｒｒｒ〕は９９％であった。
【００７０】
比較例１
実施例１において、製造例１で得られた有機アルミニウム組成物１溶液（ＴＭＳＨ１．０ｍｏｌ％添加ＴＮＢＡトルエン溶液（１．０Ｍ））を、アルミニウムヒドリド化合物がジ−ｎ−ブチルアルミニウムヒドリド（ＤＮＢＡＨ）換算で１．５ｍｏｌ％含まれるＴＮＢＡトルエン溶液（１．０Ｍ）に変更した。それ以外は実施例１と同様の操作により行った。転化率は３３．７％であった。また、得られたポリスチレンの立体規則性〔ｒｒｒｒ〕は９９％であった。
【００７１】
【表１】
0006485903.tif 000013
【００７２】
実施例１〜６と比較例１との対比より、本発明の有機アルミニウム組成物と遷移金属錯体を含む重合触媒は、重合活性が高いことがわかる。
【産業上の利用可能性】
【００７３】
本発明によれば、高い重合活性を有する触媒を製造することができる。当該製造方法を利用することで、工業的規模で重合反応を行う場合であっても、重合体を効率よく生産することができる。